β-НУКЛЕИРОВАННАЯ ПОЛИПРОПИЛЕНОВАЯ КОМПОЗИЦИЯ

1. Полипропиленовая композиция, содержащая
(a) изотактический пропиленовый гомополимер (А) и
(b) статистический пропилен-бутеновый сополимер (В), характеризующийся уровнем содержания 1-бутена, доходящим вплоть до 8% (мас.), или статистический пропилен-этиленовый сополимер (В′), характеризующийся уровнем содержания этилена, не превышающим 3,0% (мас.),
где степень β-модификации полипропиленовой композиции составляет, по меньшей мере, 50%.
2
2. Полипропиленовая композиция по п.1, где изотактический пропиленовый гомополимер (А) характеризуется значением MFR (230°С) не большим, чем 5,0 г/10 мин, согласно измерению в соответствии с документом ISO 1133.
2
3. Полипропиленовая композиция по п.1, где сополимер (В) или сополимер (В′) характеризуется значением MFR (230°C) не большим, чем 5,0 г/10 мин, согласно измерению в соответствии с документом ISO 1133.
4. Полипропиленовая композиция по п.1, где полипропиленовая композиция содержит
(а)
(i) от 30 до 70% (мас.) пропиленового гомополимера (А) при расчете на гомополимер (А) и статистический сополимер (В) (гомополимер (А)/(гомополимер (А) + сополимер (В)), и
(ii) от 70 до 30% (мас.) статистического пропилен-бутенового сополимера (В) при расчете на гомополимер (А) и статистический сополимер (В) (гомополимер (А)/(гомополимер (А)+сополимер (В)),
или
(b)
(i) от 30 до 70% (мас.) пропиленового гомополимера (А) при расчете на гомополимер (А) и статистический сополимер (В′) (гомополимер (А)/(гомополимер (А)+сополимер (В′)), и
(ii) от 70 до 30% (мас.) статистического пропилен-бутенового сополимера (В) при расчете на гомополимер (А) и статистический сополимер (В) (гомополимер (А)/(гомополимер (А) + сополимер (В)).
5. Полипропиленовая композиция по п.1, где полипропиленовая композиция содержит вплоть 5,0% (мас.) сомономера, предпочтительно вплоть до 5,0% (мас.) 1-бутена или этилена.
6. Полипропиленовая композиция по п.1, где полипропиленовая композиция характеризуется уровнем содержания растворимой в ксилоле фракции меньшим, чем 5% (мас.), в соответствии с документом ISO 6427.
2
7. Полипропиленовая композиция по п.1, где полипропиленовая композиция характеризуется значением MFR (230°C) не большим, чем 0,8 г/10 мин, согласно измерению в соответствии с документом ISO 1133.
8. Полипропиленовая композиция по п.1, где полипропиленовую композицию получают по многостадийному способу.
9. Полипропиленовая композиция по п.8, где в петлевом реакторе получают пропиленовый гомополимер (А), после этого в газофазном реакторе получают сополимер (В) или сополимер (В′).
10. Полипропиленовая композиция по п.1, где полипропиленовая композиция в состоянии, полученном при прямом прессовании, характеризуется модулем упругости при изгибе согласно измерению в соответствии с документом ISO 178, равным, по меньшей мере, 1300 МПа.
2
2
11. Полипропиленовая композиция по п.1, где полипропиленовая композиция в состоянии, полученном при прямом прессовании, характеризуется ударопрочностью согласно измерению в соответствии с испытанием на удар по Шарпи (ISO 179 (1еА)) при 23°С, равной, по меньшей мере, 9,5 кДж/м, и/или ударопрочностью согласно измерению в соответствии с испытанием на удар по Шарли (ISO 179 (1еА)) при -20°С, равной, по меньшей мере, 2,5 кДж/м.
12. Способ получения полипропиленовой композиции по п.1, где полипропиленовую композицию получают по многостадийному способу, а после этого обрабатывают β-нуклеирующей добавкой.
13. Способ по п.12, где в петлевом реакторе получают пропиленовый гомополимер (А), после этого в газофазном реакторе получают сополимер (В) или сополимер (В′).
14. Применение полипропиленовой композиции по п.1 при изготовлении труб или кабелей.
15. Применение полипропиленовой композиции по п.1 в качестве части трубы или кабеля.
16. Труба или кабель, содержащие полипропиленовую композицию по п.1.
17. Труба по п.16, где трубой является напорная труба.
18. Способ изготовления трубы или кабеля по пп.16 и 17, где расплав полипропиленовой композиции по п.1 экструдируют, а после этого формуют в трубу или оболочку проводника (проводников).